(57)【要約】【課題】  金属層の割れがなく、ヘアラインの形成された表皮層が剥離しにくい、使用性に優れた金属調樹脂フィルムを提供すること。【解決手段】  ＰＥＴフィルムから成る印刷補助フィルム（１）にアクリル系の剥離層（２）が積層され、その上にメタリックインクがグラビア印刷により印刷されて印刷層（３）が積層され、その上に、接着層（４）が積層され転写フィルム（１０）が形成される。ＡＢＳ等の熱可塑性フィルムから成る基板層（５）の上に、転写フィルムが接着層を下にして熱転写され、その後、印刷補助フィルムが除去されて印刷フィルム（１１）が形成される。印刷フィルムの剥離層の上にアクリルフィルムから成る表皮層（６）が熱プレスラミネート法により積層される。その後、サンドペーパー等でヘアライン（６ａ）を形成して金属調樹脂フィルム（１２）が完成される。【選択図】      図１
2006123390.tif 000002
【特許請求の範囲】
【請求項１】
基材層と、基材層の上に転写されるメタリックインクの印刷層と、熱プレスラミネートで印刷層の上に積層される少なくとも一方の表面にヘアラインを有する表皮層とを具備する、ことを特徴とする金属調樹脂フィルム。
【請求項２】
表皮層は外側面にヘアラインを有する、ことを特徴とする請求項１に記載の金属調樹脂フィルム。
【請求項３】
表皮層は内側面にヘアラインを有する、ことを特徴とする請求項１に記載の金属調樹脂フィルム。
【請求項４】
印刷補助フィルムの上に剥離層を積層し、剥離層の上にメタリックインクで印刷をおこなって印刷層を積層し、印刷層の上に接着層を積層して転写フィルムを形成するステップと、
基材層の上に前記形成された転写フィルムを接着層を下にして積層してから印刷補助フィルムを除去して基材層の上に印刷層を転写することにより印刷フィルムを形成するステップと、
前記形成された印刷フィルムの印刷層の上に、少なくとも一方の表面にヘアラインを有する表皮層を積層するステップと、を順次おこない、
剥離層の上への表皮層の積層を熱プレスラミネートでおこなう、ことを特徴とする金属調樹脂フィルムの製造方法。
【請求項５】
表皮層を積層してからヘアライン加工をおこなう、ことを特徴とする請求項４に記載の金属調樹脂フィルムの製造方法。
【請求項６】
ヘアライン加工をした表皮層を剥離層の上に積層する、ことを特徴とする請求項４に記載の金属調樹脂フィルムの製造方法。
【請求項７】
一方の面にのみヘアライン加工をし、ヘアライン加工をした面を外側に向けて剥離層の上に積層する、ことを特徴とする請求項６に記載の金属調樹脂フィルムの製造方法。
【請求項８】
一方の面にのみヘアライン加工をし、ヘアライン加工をした面を内側に向けて剥離層の上に積層する、ことを特徴とする請求項６に記載の金属調樹脂フィルムの製造方法。
【請求項９】
メタリックインクによる印刷はグラビア印刷である、ことを特徴とする請求項１に記載の金属調樹脂フィルムの製造方法。
【請求項１０】
メタリックインクはアクリル樹脂、及び、または、酢酸ビニール樹脂を含む有機系塗料に金属の薄片を混入したものである、ことを特徴とする請求項１に記載の金属調樹脂フィルムの製造方法。
【請求項１１】
金属の薄片はアルミニウムの薄片である、ことを特徴とする請求項１０に記載の金属調樹脂フィルムの製造方法。
【請求項１２】
印刷補助フィルムがＰＥＴ（ポリエチレンテレフタレート）樹脂のフィルムである、ことを特徴とする請求項１に記載の金属調樹脂フィルムの製造方法。
【請求項１３】
基材層がＡＢＳ（アクリロ二トリルブタジエンスチレン）樹脂のフィルムである、ことを特徴とする請求項１に記載の金属調樹脂フィルムの製造方法。
【請求項１４】
表皮層が透明、または、半透明のアクリル系樹脂のフィルムである、ことを特徴とする請求項１に記載の金属調樹脂フィルムの製造方法。
【発明の詳細な説明】
【技術分野】
【０００１】
本発明は非金属製材料に表面に貼付されて当該表面に金属のような質感を与える金属調樹脂フィルムに関する。
【背景技術】
【０００２】
非金属製材料に表面に貼付されて当該表面に金属のような質感を与える金属調樹脂フィルムが自動車、家電製品等に使用されている。
このような金属調樹脂フィルムは複数の非常に薄い層を積層して形成されるが、積層する層の種類が多く、また、積層する順序も多く、その結果、非常に多くの種類のものがある。
【０００３】
例えば、特許文献１は、熱可塑性樹脂の基層の上に接着剤層を介して金属蒸着層等から成る金属層を積層し、その上に更に、接着剤層を介してヘアライン加工樹脂層を最外層に積層することを開示している。上記公報の金属調樹脂フィルムはヘアライン加工樹脂層が最外層に配置され良好な質感を得ることができる。
【０００４】
上記公報のものを含めて金属調樹脂フィルムの使用に際しては、この金属調樹脂フィルムを使用する製品のサイズに合わせてカットし、真空成形または圧空成形で予備賦形をおこない、予備賦形したものを適切な治具でトリミングし、それを金型にセットして射出成形をおこなうようにされることが多い。その際、上記公報の金属調樹脂フィルムには予備賦形時に、高延伸部で金属蒸着層が割れてしまったり、予備賦形時あるいは射出成形時の熱によって接着層が脆くなりヘアライン加工樹脂層が剥離してしまうという問題がある。
【０００５】
【特許文献１】特開平８−２１６３３４号公報
【発明の開示】
【発明が解決しようとする課題】
【０００６】
本発明は上記問題に鑑み、金属層の割れがなく、ヘアラインの形成された表皮層が剥離しにくい、使用性に優れた金属調樹脂フィルムを提供することを目的とする。
【課題を解決するための手段】
【０００７】
請求項１の発明によれば、基材層と、基材層の上に転写されるメタリックインクの印刷層と、熱プレスラミネートで印刷層の上に積層される少なくとも一方の表面にヘアラインを有する表皮層とを具備する、ことを特徴とする金属調樹脂フィルムが提供される。
このように構成される金属調樹脂フィルムでは金属の層は基材層の上にメタリックインクの印刷層を転写することによって形成されるので割れることがない。またヘアラインを有する表皮層は熱プレスラミネートで印刷層の上に積層されるので剥離しにくい。
【０００８】
請求項２の発明では表皮層は外側面にヘアラインを有するようにされ、請求項３の発明では表皮層は内側面にヘアラインを有するようにされている。
【０００９】
請求項４の発明によれば、印刷補助フィルムの上に剥離層を積層し、剥離層の上にメタリックインクで印刷をおこなって印刷層を積層し、印刷層の上に接着層を積層して転写フィルムを形成するステップと、
基材層の上に前記形成された転写フィルムを接着層を下にして積層してから印刷補助フィルムを除去して基材層の上に印刷層を転写することにより印刷フィルムを形成するステップと、
前記形成された印刷フィルムの印刷層の上に、少なくとも一方の表面にヘアラインを有する表皮層を積層するステップと、を順次おこない、
剥離層の上への表皮層の積層を熱プレスラミネートでおこなう、ことを特徴とする金属調樹脂フィルムの製造方法が提供される。
このような製造方法で製造される金属調樹脂フィルムでは金属の層は基材層の上にメタリックインクの印刷層を転写することによって形成されるので割れることがない。またヘアラインを有する表皮層は熱プレスラミネートで印刷層の上に積層されるので剥離しにくい。
【００１０】
請求項５の発明では、表皮層を積層してからヘアライン加工がおこなわれる。
請求項６の発明ではヘアライン加工をした表皮層が剥離層の上に積層され、請求項７の発明では、一方の面にのみヘアライン加工され、ヘアライン加工された面を外側に向けて剥離層の上に積層され、請求項８の発明では、一方の面にのみヘアライン加工され、ヘアライン加工された面を内側に向けて剥離層の上に積層される。
【００１１】
請求項９の発明では、メタリックインクによる印刷はグラビア印刷とされる。
請求項１０の発明では、メタリックインクはアクリル樹脂、及び、または、酢酸ビニール樹脂を含む有機系塗料に金属の薄片を混入したものとされ、請求項１１の発明では金属の薄片はアルミニウムの薄片とされる。
請求項１２の発明では印刷補助フィルムがＰＥＴ（ポリエチレンテレフタレート）樹脂のフィルムとされ、請求項１３の発明では基材層がＡＢＳ（アクリロ二トリルブタジエンスチレン）樹脂のフィルムとされ、請求項１４の発明では表皮層が透明、または、半透明のアクリル系樹脂のフィルムとされる。
【発明の効果】
【００１２】
請求項１に記載の発明の金属調樹脂フィルム、及び、請求項４の発明で製造される金属調樹脂フィルムでは金属の層は基材層の上にメタリックインクの印刷層を転写することによって形成されるので割れることがない。またヘアラインを有する表皮層は熱プレスラミネートで印刷層の上に積層されるので剥離しにくい。
【発明を実施するための最良の形態】
【００１３】
以下、添付の図面を参照して本発明の金属調樹脂フィルムの製造方法の各実施の形態について、製造される金属調樹脂フィルムを含めて、説明する。
初めに図１を参照して第１の実施の形態について説明する。
図１の（Ａ）の工程ではまず、ＰＥＴ（ポリエチレンテレフタレート）フィルムから成る印刷補助フィルム１に、アクリル系の剥離層２が積層され、その剥離層２の上にメタリックインクがグラビア印刷により印刷されて印刷層３が積層される。そして、その上に、アクリル系、および、または、酢酸ビニール系の接着層４が積層されて転写フィルム１０が作られる。
【００１４】
なお、ＰＥＴフィルムから成る印刷補助フィルム１の厚さは約１６〜７５μｍとされ、剥離層２の厚さは約１〜５μｍとされ、メタリックインクの印刷層３の厚さは約２〜３μｍとされ、接着層４の厚さは約２〜３μｍとされる。
メタリックインクはアクリル系、および、または、酢酸ビニール系をベースとした有機塗料に１μｍ以下の非常に薄い金属片を多量に混入したものであり、金属としてはアルミニウムが使用されることが多い。
【００１５】
図１の（Ｂ）の工程では、まず、ＡＢＳ等の熱可塑性フィルムから成る基板層５の上に、上記説明した図１の（Ａ）の工程で形成された転写フィルム１０が、接着層４を下にして熱転写される。そして、その後、最も上層にある印刷補助フィルム１が除去されて印刷フィルム１１が作られる。この状態では、最も外側に剥離層２が配置されている。
なお、熱可塑性フィルムから成る基板層５の厚さは１００〜４００μｍであり、熱転写の温度は１２０〜２００℃の温度である。
【００１６】
図１の（Ｃ）、（Ｄ）は上記の図１の（Ｂ）の工程で形成された印刷フィルム１１の上にヘアラインを有する表皮層を積層して金属調樹脂フィルムを完成させる工程を示している。
先ず、図１の（Ｃ）の工程で、図１の（Ｂ）に示される工程で形成された印刷フィルム１１の剥離層２の上に約７５〜２５０μｍのアクリルフィルムから成る表皮層６が１５０〜２００℃の温度で熱プレスラミネート法により積層される。その後、図１の（Ｄ）の工程において表皮層６の表面にサンドペーパー等で３〜５μｍの深さの引っ掻き傷を作りヘアライン６ａを形成して金属調樹脂フィルム１２が完成する。
【００１７】
上述の第１の実施の形態では、金属調樹脂フィルム１２は、金属の蒸着ではなく非常に薄い金属片を含有したメタリックインクの印刷によって金属調の層を積層している。したがって、予備賦形等において大きく曲げられても蒸着により形成された金属の層のように割れが発生することがない。また、ヘアライン６ａが形成される表皮層６を印刷フィルム１１の上に積層するに際して熱プレスラミネート法が用いられ強く密着されているために剥離が発生しない。
【００１８】
図２は第２の実施の形態の製造方法による金属調樹脂フィルムの製造方法を示す図であって、図２の（Ａ）、（Ｂ）は、図１の（Ａ）、（Ｂ）と全く同じであるが、その後、図２の（Ｃ）の工程で、予めヘアライン６ａが形成された表皮層６’を（Ｂ）に示される工程で形成された印刷フィルム１１の剥離層２の上に、ヘアライン６ａが外側になるようにして、熱プレスラミネート法により積層される点が異なる。
この第２の実施の形態の製造方法で作られる金属調樹脂フィルムも第１の実施の形態の製造方法で作られる金属調樹脂フィルムと同様の利点を有する。
【００１９】
図３は第３の実施の形態の製造方法による金属調樹脂フィルムの製造方法を示す図であって、図３の（Ａ）、（Ｂ）は、図２の（Ａ）、（Ｂ）と全く同じであるが、その後、図３の（Ｃ）の工程で、予めヘアライン６ａが形成された表皮層６’を（Ｂ）に示される工程で形成された印刷フィルム１１の剥離層２の上に、ヘアライン６ａが内側になるようにして、熱プレスラミネート法により積層される点が異なる。
この第３の実施の形態の製造方法で作られる金属調樹脂フィルムも第１の実施の形態の製造方法で作られる金属調樹脂フィルムと同様の利点を有するが、さらに、ヘアライン６ａが外側に露出していないので経時的に美観が劣化することが少ない。
【産業上の利用可能性】
【００２０】
本発明は、自動車部品、家電製品等に使用される金属調樹脂フィルムに適用することができる。
【図面の簡単な説明】
【００２１】
【図１】第１の実施の形態の金属調樹脂フィルムの製法を説明する図である。
【図２】第２実施の形態の金属調樹脂フィルムの製法を説明する図である。
【図３】第２実施の形態の金属調樹脂フィルムの製法を説明する図である。
【符号の説明】
【００２２】
１    印刷補助フィルム（ＰＥＴ）
２    剥離層
３    印刷層（メタリックインク）
４    接着層
５    基板層（ＡＢＳ）
６、６’    表皮層（アクリルフィルム）
６ａ    ヘアライン
１０    転写フィルム
１１    印刷フィルム
１２    金属調樹脂フィルム
【図１】
2006123390.tif 000003
【図２】
2006123390.tif 000004
【図３】
2006123390.tif 000005